本体8と、該本体8上に形成された基層12と、該基層12上の部分に形成された使用状態表示層13とを有する刃先交換型切削チップ1であって、前記本体8は、その少なくとも1つの面がすくい面2となり、別の少なくとも1つの面が逃げ面3となるとともに、そのすくい面2と逃げ面3とは刃先稜線4を挟んで繋がり、前記基層12は、前記使用状態表示層13と異なった色を呈し、前記使用状態表示層13は、前記逃げ面3上であって、かつ前記刃先稜線4から0.2mm以上4.0mm未満の距離をもって広がった領域A1を除く領域A2の全面または部分の前記基層12上に形成されるとともに、前記すくい面2上であって、かつ前記刃先稜線4から0.2mm以上4.0mm未満の距離をもって広がった領域B1を除く領域B2の全面または部分の前記基層12上に形成されており、前記領域A1および前記領域B1は、前記基層12が表面に露出しており、かつその露出している基層12を構成する少なくとも一層は、前記領域A1および前記領域B1のいずれか一方または両方において圧縮残留応力を有していることを特徴とする刃先交換型切削チップ1。前記圧縮残留応力は、その絶対値が0.1GPa以上の応力であることを特徴とする請求項1記載の刃先交換型切削チップ1。前記基層12は、その最外層がAl2O3層またはAl2O3を含む層で構成されることを特徴とする請求項1記載の刃先交換型切削チップ1。前記Al2O3層またはAl2O3を含む層は、前記領域A1および前記領域B1において表面に露出しており、前記領域A1および前記領域B1のいずれか一方または両方において圧縮残留応力を有していることを特徴とする請求項3記載の刃先交換型切削チップ1。前記圧縮残留応力は、その絶対値が0.1GPa以上の応力であることを特徴とする請求項4記載の刃先交換型切削チップ1。前記基層12は、化学的蒸着法により形成されていることを特徴とする請求項1記載の刃先交換型切削チップ1。前記基層12は、物理的蒸着法により形成されていることを特徴とする請求項1記載の刃先交換型切削チップ1。前記領域A1の面粗度RaをA1μm、前記領域A2の面粗度RaをA2μm、前記領域B1の面粗度RaをB1μm、前記領域B2の面粗度RaをB2μmとした場合、1.0>A1/A2かつ1.0>B1/B2となることを特徴とする請求項1記載の刃先交換型切削チップ1。前記刃先交換型切削チップ1は、複数の刃先稜線4を有することを特徴とする請求項1記載の刃先交換型切削チップ1。前記使用状態表示層13は、前記基層12に比し、摩耗し易い層であることを特徴とする請求項1記載の刃先交換型切削チップ1。前記使用状態表示層13は、その最外層が元素周期律表のIVa族元素、Va族元素、VIa族元素、Al、Si、Cu、Pt、Au、Ag、Pd、Fe、CoおよびNiからなる群から選ばれる少なくとも1種の金属元素またはその金属を含む合金によって形成されるか、または元素周期律表のIVa族元素、Va族元素、VIa族元素、AlおよびSiからなる群から選ばれる少なくとも1種の元素と、炭素、窒素、酸素およびホウ素からなる群から選ばれる少なくとも1種の元素とにより構成される化合物によって形成される層で構成されることを特徴とする請求項1記載の刃先交換型切削チップ1。前記本体8は、超硬合金、サーメット、高速度鋼、セラミックス、立方晶型窒化硼素焼結体、ダイヤモンド焼結体、または窒化硅素焼結体のいずれかにより構成されることを特徴とする請求項1記載の刃先交換型切削チップ1。前記刃先交換型切削チップ1は、ドリル加工用、エンドミル加工用、フライス加工用、旋削加工用、メタルソー加工用、歯切工具加工用、リーマ加工用、タップ加工用、またはクランクシャフトのピンミーリング加工用のいずれかのものであることを特徴とする請求項1記載の刃先交換型切削チップ1。本体8と、該本体8上に形成された基層12と、該基層12上の部分に形成された使用状態表示層13とを有する刃先交換型切削チップ1の製造方法であって、前記本体8上に基層12を形成するステップと、前記基層12上に前記基層12と異なる色の使用状態表示層13を形成するステップと、前記本体8の逃げ面3上であって、かつ刃先稜線4から0.2mm以上4.0mm未満の距離をもって広がった領域A1を少なくとも含む領域と、前記本体8のすくい面2上であって、かつ刃先稜線4から0.2mm以上4.0mm未満の距離をもって広がった領域B1を少なくとも含む領域とに対して、そこに形成されている前記使用状態表示層13を除去するステップと、を含むことを特徴とする刃先交換型切削チップ1の製造方法。前記使用状態表示層13を除去するステップは、前記使用状態表示層13をブラスト法により除去することを特徴とする請求項14記載の刃先交換型切削チップ1の製造方法。本発明は、上述のような問題を解決するためになされたものであって、その目的とするところは、被削材の外観や表面平滑性を害することなく、かつ目視し易い注意喚起機能を有効に示すことができるとともに、欠損の問題を防止することができる刃先交換型切削チップおよびその製造方法を提供することにある。本発明者は、上記課題を解決するために、切削加工時における刃先交換型切削チップと被削材との接触状態を鋭意研究したところ、図1に示したように刃先交換型切削チップ1の刃先稜線4が被削材5に接することから、使用状態表示層をこの刃先稜線周辺部に形成させず、かつその部位において靭性を付与させると、切削後の被削材表面に使用状態表示層が溶着することを防止できるとともに欠損等の問題を同時に解決できるのではないかという知見を得、この知見に基づきさらに研究を重ねることによりついに本発明を完成させるに至ったものである。すなわち、本発明は、本体と、該本体上に形成された基層と、該基層上の部分に形成された使用状態表示層とを有する刃先交換型切削チップであって、この本体は、その少なくとも1つの面がすくい面となり、別の少なくとも1つの面が逃げ面となるとともに、そのすくい面と逃げ面とは刃先稜線を挟んで繋がり、該基層は、上記使用状態表示層と異なった色を呈し、この使用状態表示層は、上記逃げ面上であって、かつ上記刃先稜線から0.2mm以上4.0mm未満の距離をもって広がった領域A1を除く領域A2の全面または部分の上記基層上に形成されるとともに、上記すくい面上であって、かつ上記刃先稜線から0.2mm以上4.0mm未満の距離をもって広がった領域B1を除く領域B2の全面または部分の上記基層上に形成されており、上記領域A1および上記領域B1は、上記基層が表面に露出しており、かつその露出している基層を構成する少なくとも一層は、上記領域A1および上記領域B1のいずれか一方または両方において圧縮残留応力を有していることを特徴とする刃先交換型切削チップに係る。ここで、上記圧縮残留応力は、その絶対値が0.1GPa以上の応力であることが好ましい。また、上記基層は、その最外層がAl2O3層またはAl2O3を含む層で構成されることが好ましく、このAl2O3層またはAl2O3を含む層は、上記領域A1および上記領域B1において表面に露出しており、上記領域A1および上記領域B1のいずれか一方または両方において圧縮残留応力を有していることが好ましい。また、その圧縮残留応力は、その絶対値が0.1GPa以上の応力であることが好ましい。また、上記基層は、化学的蒸着法により形成されていることが好ましく、物理的蒸着法により形成されたものとすることもできる。また、上記領域A1の面粗度RaをA1μm、上記領域A2の面粗度RaをA2μm、上記領域B1の面粗度RaをB1μm、上記領域B2の面粗度RaをB2μmとした場合、1.0>A1/A2かつ1.0>B1/B2とすることが好ましい。また、上記刃先交換型切削チップは、複数の刃先稜線を有することができ、上記使用状態表示層は、上記基層に比し、摩耗し易い層とすることができる。また、上記使用状態表示層は、その最外層が元素周期律表のIVa族元素Ti、Zr、Hf等、Va族元素V、Nb、Ta等、VIa族元素Cr、Mo、W等、Al、Si、Cu、Pt、Au、Ag、Pd、Fe、CoおよびNiからなる群から選ばれる少なくとも1種の金属元素またはその金属を含む合金によって形成されるか、または元素周期律表のIVa族元素、Va族元素、VIa族元素、AlおよびSiからなる群から選ばれる少なくとも1種の元素と、炭素、窒素、酸素およびホウ素からなる群から選ばれる少なくとも1種の元素とにより構成される化合物によって形成される層で構成されることが好ましい。また、上記本体は、超硬合金、サーメット、高速度鋼、セラミックス、立方晶型窒化硼素焼結体、ダイヤモンド焼結体、または窒化硅素焼結体のいずれかにより構成することができる。また、上記刃先交換型切削チップは、ドリル加工用、エンドミル加工用、フライス加工用、旋削加工用、メタルソー加工用、歯切工具加工用、リーマ加工用、タップ加工用、またはクランクシャフトのピンミーリング加工用のいずれかのものとすることができる。また、本発明は、本体と、該本体上に形成された基層と、該基層上の部分に形成された使用状態表示層とを有する刃先交換型切削チップの製造方法であって、上記本体上に基層を形成するステップと、上記基層上に上記基層と異なる色の使用状態表示層を形成するステップと、上記本体の逃げ面上であって、かつ刃先稜線から0.2mm以上4.0mm未満の距離をもって広がった領域A1を少なくとも含む領域と、上記本体のすくい面上であって、かつ刃先稜線から0.2mm以上4.0mm未満の距離をもって広がった領域B1を少なくとも含む領域とに対して、そこに形成されている上記使用状態表示層を除去するステップと、を含むものとすることができる。そして、この使用状態表示層を除去するステップは、この使用状態表示層をブラスト法等により除去するものとすることが好ましい。このような本発明に係る刃先交換型切削チップは、上述のように少なくとも1つの面がすくい面となり、別の少なくとも1つの面が逃げ面となるとともに、そのすくい面と逃げ面とは刃先稜線を挟んで繋がり、基層とは異なった色を呈する使用状態表示層は、刃先稜線周辺部の特定部位A1およびB1を除く部位に形成されている。この場合、使用状態表示層は上記基層となるべく大きな色コントラストが生じるようにされることが望ましい。上記のように刃先稜線周辺部の特定部位を除く部位に形成されたこの使用状態表示層は、刃先交換型切削チップをなるべく短い時間たとえば数秒~数分間切削作業した後に明瞭な加工痕を示し、少なくとも部分的に摩滅して、色の異なる下地すなわち基層が見えるようになる性質を有するようにすることが好ましい。可能な実施形態では使用状態表示層は耐摩耗性に乏しく、基層と比べて摩滅し易く、また基層への付着力が弱くなっているものが好ましい。一方、この使用状態表示層は、刃先交換型切削チップが使用されると直ちに変色するようになっているものでも良い。さらに、この使用状態表示層は、切屑が付着したり、切削油等が付着することにより、変色あたかも変色したかのような外観を与える場合を含むするものであっても良い。さらにまたはその代わりに、当該使用状態表示層に隣接する刃先稜線がすでに使用されたことを表示するために、該使用状態表示層は別様に色変化するものであっても良い。たとえば、使用状態表示層は、200°Cを超える温度で刃先稜線の近傍だけが変色する感熱性のものであってもよい。そして、変色は酸化その他の変化に基づくもので、不可逆的であることが望ましい。隣接する刃先稜線が短時間だけ使用された時でも、この刃先稜線に隣接する部位が少なくとも短時間所定の温度を超えると、その部位の使用状態表示層が変色し、それが持続的にはっきり認識される。熱の作用による変色は、使用中に被削材と直接接触する部位のみではなく高温となった切り屑と接触する広い区域でも変色するので使用済の刃先稜線を容易に識別できるという利点がある。上記の使用状態表示層に加工痕または変色が生じているか否かによって、刃先交換型切削チップがすでに使用されたか、どの刃先稜線が未使用であるかを簡単かつ容易に識別することができる。すなわち、上記使用状態表示層は注意喚起機能を持つものである。これにより、刃先交換型切削チップを適宜に交換しまたはその向きを適宜に変えることができる。特にすでに使用済の刃先交換型切削チップを交換しなければいけないのにそれに気が付かなかったり、未使用の刃先交換型切削チップを使用せずに新しいものに交換してしまったり、刃先交換型切削チップの向きを変えるときにすでに使用済の刃先稜線を切削位置に設定してしまったり、または未使用の刃先稜線を使用せずに未使用のままにしてしまったりすることが回避される。従って、本発明に係る刃先交換型切削チップによって当該切削工具の保守が大幅に簡素化される。そして本発明の刃先交換型切削チップは、このような注意喚起機能を発揮するだけではなく、使用状態表示層が刃先稜線周辺部の特定部位に形成されていないことから、従来技術が有していたような切削加工後の被削材の外観および表面平滑性を害するという問題を一掃したという顕著な作用効果を備えたものである。さらに、本発明の刃先交換型切削チップは、刃先稜線周辺部の特定部位において圧縮残留応力を有していることから、従来の刃先交換型切削チップのように容易に刃先が欠損することもない。したがって本発明は、このように従来の問題点を悉く解決したものであり、その産業上の利用性は極めて大きいものである。加えて、本発明の刃先交換型切削チップは、このように使用状態表示層が刃先稜線周辺部の特定部位を除く部位に形成された構成を有するため、該チップが収納ケースに収められている状態や、工作機械周辺の作業台に置かれている状態においても、どの刃先稜線が使用済であるかを容易に識別できるという優れた効果も有している。ここで、このような使用状態表示層は淡色に、たとえば、黄色または黄色味がかった光沢たとえば金色を有するように形成し、基層は黒ずんだ色に形成することが望ましい。たとえば、このような基層は酸化アルミニウムAl2O3またはこれを含んだ被膜とすることが望ましい。また、このAl2O3層の上にも下にも別の層を設けても良い。こうして本発明の刃先交換型切削チップは、各層を積層して形成することができ、その際基層であるAl2O3層は耐摩耗層となる。本発明でいう耐摩耗層とは、切削加工使用時において刃先の耐摩耗性を高め、これにより工具寿命の延長や切削速度を高める機能を持った被膜をいう。一方、このような耐摩耗層は、さらに補助表面層を保持してもよい。また、Al2O3層の代わりに、同じまたは更によりよい性質を有する耐摩耗層を設けることもできる。本発明に係る刃先交換型切削チップを製造するために、まず、本体の全面に対して、耐摩耗層としてAl2O3層を含む被膜を基層として形成する。そして、一番上の層としてたとえば窒化物層たとえばTiNを使用状態表示層として形成することができる。この窒化物層は基層の全面を覆うように形成してから上記のような刃先稜線周辺部の特定部位から除去するようにするとよい。そして、この除去は、ブラスト法により行なうことが特に好ましい。なぜなら、使用状態表示層の除去と同時にその部位に対して圧縮残留応力を付与することができるからである。この点、使用状態表示層を除去するためだけならば、ブラスト法ではなくブラシ法等によっても行なうことは可能であるが、ブラシ法等によっては相対的に大きな圧縮残留応力を付与することはできない。よって、ブラスト法を採用することが極めて好適である。また、ブラスト法を採用すると、このように圧縮残留応力を付与できるばかりではなく、その処理部分を極めて平滑にすることもできる。このことは被削材に対する溶着を減少させ、刃先交換型切削チップの寿命の向上にも寄与する。なお、使用状態表示層を残存させる部位には、マスキングを行なうことにより、使用状態表示層が除去されることなく残存させることができる。本発明の刃先交換型切削チップは、上述の通りの構成を有することにより、被削材の外観や表面平滑性を害することなく、かつ目視し易い注意喚起機能を有効に示すことができるとともに、欠損の問題を防止することができる。以下、本発明についてさらに詳細に説明する。なお、以下の実施の形態の説明では、図面を用いて説明しているが、本願の図面において同一の参照符号を付したものは、同一部分または相当部分を示している。また、各図面はあくまでも説明用の模式的なものであって、コーティングの膜厚と本体とのサイズ比やコーナーのアールRのサイズ比は実際のものとは異なっている。<刃先交換型切削チップおよび本体>本発明の刃先交換型切削チップは、本体と、該本体上に形成された基層と、該基層上の部分に形成された使用状態表示層とを有するものである。図2に上面が正方形の形状として形成された刃先交換型切削チップ1が示されている。刃先交換型切削チップ1はこのように本体8を有するものであるが、この本体8はたとえば超硬合金製のものが好ましい。たとえば、焼結炭化タングステンまたはその他の超硬合金材料により構成することができる。また、本体8をセラミック材料で形成することも可能である。このように、本体を構成する材料としては、このような刃先交換型切削チップの本体基材として知られる従来公知のものを特に限定なく使用することができ、たとえば超硬合金たとえばWC基超硬合金、WCの他、Coを含み、あるいはさらにTi、Ta、Nb等の炭化物、窒化物、炭窒化物等を添加したものも含む、サーメットTiC、TiN、TiCN等を主成分とするもの、高速度鋼、セラミックス炭化チタン、炭化硅素、窒化硅素、窒化アルミニウム、酸化アルミニウム、およびこれらの混合体など、立方晶型窒化硼素焼結体、ダイヤモンド焼結体、または窒化硅素焼結体等を挙げることができる。また、これらの本体基材は、その表面が改質されたものであっても差し支えない。たとえば、超硬合金の場合はその表面に脱β層が形成されていたり、サーメットの場合には表面硬化層が形成されていても良く、このように表面が改質されていても本発明の効果は示される。また、本体8の形状は、たとえば多面体とすることができる。この多面体は、たとえば図2に示したように少なくとも底面、複数の側面および上面を有する形状を含むことができるが、このような形状のみに限られるものではなく、あらゆる形状の多面体が含まれる。そして、この本体8の上記各面の少なくとも1つの面が後述のすくい面2となり、別の少なくとも1つの面が逃げ面3となるとともに、このすくい面2と逃げ面3とは刃先稜線4図2においてはすくい面と逃げ面とが交差する稜として表されるを挟んで繋がることになる。なお、本発明の刃先交換型切削チップには、チップブレーカが形成されているものと、チップブレーカが形成されていないものとの両者が含まれる。また、本発明の刃先交換型切削チップにおいては、刃先交換型切削チップ1を工具に取り付ける固定孔として使用される貫通孔7が、上面と底面を貫通するように形成されていても良い。必要に応じ、この固定孔の他にまたはその代わりに、別の固定手段を設けることもできる。このような本発明の刃先交換型切削チップは、ドリル加工用、エンドミル加工用、フライス加工用、旋削加工用、メタルソー加工用、歯切工具加工用、リーマ加工用、タップ加工用およびクランクシャフトのピンミーリング加工用のものとして特に有用である。なお、本発明は、ネガティブタイプまたはポジティブタイプのいずれの刃先交換型切削チップに対しても有効である。<すくい面、逃げ面および刃先稜線>上記本体8は、その少なくとも1つの面がすくい面2となり、別の少なくとも1つの面が逃げ面3となるとともに、そのすくい面2と逃げ面3とは刃先稜線4すくい面と逃げ面とが交差する稜に相当するを挟んで繋がることになる。このような刃先交換型切削チップ1は、図2に示したように刃先稜線4を複数有していることが好ましい。1つの刃先稜線の使用後において、別の刃先稜線を使用することにより刃先交換型切削チップ自体を交換する手間を低減することができるからである。なお、本願で用いるすくい面、逃げ面および刃先稜線という表現は、刃先交換型切削チップの最表面部に位置する部分や面だけではなく、本体の表面部や基層、使用状態表示層等の各層の表面部や内部等に位置する相当部分をも含む概念である。上記刃先稜線4は、被削材を切削する中心的作用点を構成する。図2等では刃先稜線4は直線状に形成されているが、これのみに限られるものではなくたとえば円周状のもの、波打ち状のもの、湾曲状のもの、または屈折状のものも含まれる。なお、このような刃先稜線は、面取り加工および/またはコーナーのアールR付与加工等の刃先処理加工を施すことができるが、このような刃先処理加工等により刃先稜線が明瞭な稜を構成しなくなった場合には、そのような刃先処理加工等がされたすくい面および逃げ面に対して刃先処理加工等がされる前の状態を想定してそれぞれの面を幾何学的に延長させることにより双方の面が交差する稜を仮定的な稜と定め、その仮定的に定められた稜を刃先稜線とするものとする。なお、すくい面と逃げ面とが刃先稜線を挟んで繋がるという表現および刃先稜線を有するという表現は、いずれも刃先稜線に対して上記のような刃先処理加工が施された場合も含むものとする。また図2においては、すくい面2は平坦な面として示されているが、必要に応じすくい面は他の構造、たとえばチップブレーカ等を有していてもよい。同じことが逃げ面3にも当てはまる。また、逃げ面3は図2において平坦な面として示されているが、必要に応じ、複数の面区域に区分する面取りをしまたは別の仕方で平坦な面と異なる形状や曲面にしたり、チップブレーカを設けた形状にすることもできる。必要に応じ、刃先稜線4は、直線形状と異なる湾曲または屈折した形状に形成することができる。また、図5より明らかなように、たとえば刃先稜線は上述のように面取り加工および/またはコーナーのアールR付与加工等の刃先処理加工が施されていても良い。<基層>上記本体8上に形成される基層12は、後述の使用状態表示層13とは異なった色を呈するものである。以下、刃先交換型切削チップ1に施したコーティング11の構造を示す図5に基いて説明する。すくい面2と逃げ面3とに延びる基層12がコーティング11に含まれる。このように本体8は、その表面に基層12が形成されており、この基層12は、後述の使用状態表示層13との関係において、上記逃げ面上であって、かつ上記刃先稜線から0.2mm以上4.0mm未満の距離をもって広がった領域A1、および上記すくい面上であって、かつ上記刃先稜線から0.2mm以上4.0mm未満の距離をもって広がった領域B1において表面に露出する構成となっている。この場合、刃先稜線は、逃げ面上の基層の表面とすくい面上の基層の表面とが交差する稜上述のように刃先処理加工がされている場合は仮定的な稜である。なお、このような基層12は、上記の領域A1およびB1以外の領域すなわち領域A2およびB2においても、その領域において使用状態表示層13が形成されていない部位においては表面となるものである。そして、このような基層12は、さらにその露出している部位を構成する少なくとも一層が上記領域A1および上記領域B1のいずれか一方または両方において圧縮残留応力を有していることを特徴としている。このような構成とすることにより、靭性が付与され刃先の欠損を極めて有効に防止することができる。この点、上記領域A1および上記領域B1の両方において圧縮残留応力を有していることがより好ましい。ここで、圧縮残留応力とは、被覆層に存する内部応力固有ひずみの一種であって、-マイナスの数値単位:本発明ではGPaを使うで表される応力をいう。このため、圧縮残留応力が大きいという概念は、上記数値の絶対値が大きくなることを示し、また、圧縮残留応力が小さいという概念は、上記数値の絶対値が小さくなることを示す。因みに、引張残留応力とは、被覆層に存する内部応力固有ひずみの一種であって、プラスの数値で表される応力をいう。なお、単に残留応力という場合は、圧縮残留応力と引張残留応力との両者を含むものとする。上記領域A1および上記領域B1のいずれか一方または両方における圧縮残留応力は、その絶対値が0.1GPa以上の応力であることが好ましく、より好ましくは0.2GPa以上、さらに好ましくは0.5GPa以上の応力である。その絶対値が0.1GPa未満では、十分な靭性を得ることができない場合があり、一方、その絶対値は大きくなればなる程靭性の付与という観点からは好ましいが、その絶対値が8GPaを越えると被膜自体が剥離することがあり好ましくない。また、上記領域A1および上記領域B1のいずれか一方または両方における圧縮残留応力は、その領域における基層を構成する少なくとも1層によって有されていれば良いが、より好ましくは少なくとも基層の最外層を構成する層によって有されていることが好適である。耐欠損性の向上に最も寄与すると考えられるからである。なお、上記残留応力は、X線応力測定装置を用いたsin2ψ法により測定することができる。そしてこのような残留応力は基層中の上記圧縮残留応力が付与される領域に含まれる任意の点10点これらの各点は当該層の該領域の応力を代表できるように互いに0.1mm以上の距離を離して選択することが好ましいの応力を該sin2ψ法により測定し、その平均値を求めることにより測定することができる。このようなX線を用いたsin2ψ法は、多結晶材料の残留応力の測定方法として広く用いられているものであり、たとえばX線応力測定法日本材料学会、1981年株式会社養賢堂発行の54~67頁に詳細に説明されている方法を用いれば良い。また、上記残留応力は、ラマン分光法を用いた方法を利用することにより測定することも可能である。このようなラマン分光法は、狭い範囲、たとえばスポット径1μmといった局所的な測定ができるというメリットを有している。このようなラマン分光法を用いた残留応力の測定は、一般的なものであるがたとえば薄膜の力学的特性評価技術サイぺック現在リアライズ理工センターに社名変更、1992年発行の264~271頁に記載の方法を採用することができる。このような基層12は、公知の化学的蒸着法CVD法、物理的蒸着法PVD法、スパッタリング法を含む等により形成することができるが、特に化学的蒸着法により形成することが好適である。なぜなら、化学的蒸着法によれば、上記本体8と基層12との間で優れた密着性を得ることができるからである。なお、基層の膜厚の制御は、成膜時間により調整を行なうと良い。ところで、公知のCVD法を用いて基層を形成する場合には、MT-CVDmediumtemperatureCVD法により形成された層を備えることが好ましい。特にその方法により形成した耐摩耗性に優れる炭窒化チタンTiCN層を備えることが最適である。従来のCVD法は、約1020~1030°Cで成膜を行なうのに対して、MT-CVD法は約850~950°Cという比較的低温で行なうことができるため、成膜の際加熱による本体のダメージを低減することができる。したがって、MT-CVD法により形成した層は、本体に近接させて備えることがより好ましい。また、成膜の際に使用するガスは、ニトリル系のガス、特にアセトニトリルCH3CNを用いると量産性に優れて好ましい。なお、上記のようなMT-CVD法により形成される層と、HT-CVDhightemperatureCVD、上記でいう従来のCVD法により形成される層とを積層させた複層構造のものとすることにより、これらの被覆層の層間の密着力が向上する場合があり、好ましい場合がある。一方、基層12に対して上記のような圧縮残留応力を付与する方法は、特に限定されるものではなく、たとえば基層12がCVD法により形成される場合には、その形成後においてその基層の圧縮残留応力を付与する領域に対してブラスト法による処理を施すことにより圧縮残留応力を付与することができる。なお、このブラスト法により処理する領域は、上記領域領域A1および領域B1を越えてより広い領域に対して処理することもできる。一方、基層12がPVD法により形成される場合には、形成時において既に圧縮残留応力が付与された状態となるのであえて上記のような処理を施す必要はない。このように、基層12に圧縮残留応力を付与する方法は、基層12自体をPVD法により形成する方法も挙げられるが、基層12と本体8との密着性を考慮すると基層12自体をCVD法で形成し、ブラスト法による処理により圧縮残留応力を付与することが特に好ましい。この場合、ブラスト法による処理に代えて他の方法、たとえばブラシによる研磨処理すなわちブラシ法を採用すると圧縮残留応力を付与することができず目的を達成することができなくなるので避けるべきである。なお、このようなブラスト法による処理は、基層12を形成した後に行なうことができるが、基層12上に後述の使用状態表示層13を形成し、上記領域A1および上記領域B1からこの使用状態表示層13を除去する操作を兼ねて行なうこともできる。このような処理方法を採用することにより、刃先交換型切削チップの生産効率が向上するため好ましい。なお、この場合、使用状態表示層13を残存させる部位には、治具等によりマスキングすることが好ましい。ここで、上記ブラスト法とは、以下の1~3等の方法により、被処理物表面の被膜、錆、汚れ等の除去を行なう表面処理方法の一種であり、多くの産業分野で利用されているものである。1各種研磨材の粒子を、圧縮空気で被処理物の表面に吹き付ける。2各種研磨材の粒子を、回転翼により被処理物の表面に連続して投射する。3各種研磨材の粒子を含有する液体水を、高圧で被処理物の表面に吹き付ける。上記各種研磨材の粒子の種類としては、たとえばスチールグリッド、スチールショット、カットワイヤー、アルミナ、ガラスビーズ、珪砂等が一般的であり、これらの粒子の種類によりサンドブラスト、ショットブラスト、アルミナブラスト、ガラスビーズブラストなどと呼び分けられることもある。たとえば、サンドブラストとは、珪砂粉等の研磨材粒子を圧縮空気等により被処理物の表面に吹き付ける方法を示し、ショットブラストとは、スチールショット通常は球状を用いる方法を示す。また、ウェットブラストとは、研磨材の粒子を含有する液体水を、高圧で被処理物の表面に吹き付ける方法を示す。このようなブラスト法の具体的条件は、用いる研磨材粒子砥粒の種類や適用方法により異なり、たとえばブラスト処理用金属系研磨材はJISZ0311:1996に規定されており、ブラスト処理用非金属系研磨材はJISZ0312:1996に規定されている。また、ショットブラストについては、JISB6614:1998にその詳細が規定されている。本発明のブラスト法による処理方法としては、これらの条件をいずれも採用することができる。なお、基層12に圧縮残留応力を付与する方法は、上記のようなブラスト法を採用することができる他、ショットピーニング法、バレル法、イオン注入法等を採用することもできる。一方、上記のような基層12は、1層または複数の層を積層して構成することができ、また耐摩耗層としての作用を示すものとすることが好ましい。基層12としては、元素周期律表のIVa族元素、Va族元素、VIa族元素、AlおよびSiからなる群から選ばれる少なくとも1種の元素と、炭素、窒素、酸素およびホウ素からなる群から選ばれる少なくとも1種の元素とにより構成される化合物により形成することができ、優れた性能が示される。たとえば、基層12は、そのような化合物としてAl2O3層であるかこれを含むことができる。本体8の上にまずTiN層を形成し、その上にTiCN層を形成し、この上にAl2O3層を形成することもできる。この3層系は全体として基層12を構成し、耐摩耗層としての作用を示す。このように、基層12が複数の層を積層して構成される場合は、その最外層がAl2O3層またはAl2O3を含む層で構成されることが特に好ましい。Al2O3層またはAl2O3を含む層は、耐摩耗層として優れるとともに黒ずんだ色正確にはそれ自身が黒色を呈するものではなく下地の色の影響を受けやすいものであるが、本願では単に黒色と表現することもあるを呈するため、その上に形成される使用状態表示層との間で特に顕著なコントラストを形成することができるからである。そして、このAl2O3層またはAl2O3を含む層は、上記領域A1および上記領域B1において表面に露出し、上記領域A1および上記領域B1のいずれか一方または両方において圧縮残留応力を有していることが特に好ましい。これにより、耐欠損性に最も関与する部位において耐摩耗性と靭性とを高度に両立させることができるからである。この点、上記領域A1および上記領域B1の両方において圧縮残留応力を有していることがより好ましい。なお、上記圧縮残留応力は、その絶対値が0.1GPa以上の応力であることが好ましく、より好ましくは0.2GPa以上、さらに好ましくは0.5GPa以上の応力である。一方、その絶対値は大きくなればなる程靭性の付与という観点からは好ましいが、その絶対値が8GPaを越えると該層自体が剥離することがあり好ましくない。なお、上記でいうAl2O3層またはAl2O3を含む層を構成するAl2O3は、その結晶構造は特に限定されず、α-Al2O3やκ-Al2O3が含まれる。また、このような基層12を構成する化合物としては、上記のAl2O3以外にあるいはAl2O3とともに使用できるものとして、たとえばTiC、TiN、TiCN、TiCNO、TiB2、TiBN、TiBNO、TiCBN、ZrC、ZrO2、HfC、HfN、TiAlN、AlCrN、CrN、VN、TiSiN、TiSiCN、AlTiCrN、TiAlCN、ZrCN、ZrCNO、AlN、AlCN、ZrN、TiAlC等を挙げることができる。たとえば、基層12として、本体8の全面にまず厚み数μmのTiN層を形成し、その上に厚み数μmのTiCN層を形成し、さらにその上に厚み数μmのAl2O3層またはAl2O3を含む層を形成したものを好適な例としてあげることができ、耐摩耗層としての作用を示す。このように基層12として耐摩耗層を採用することにより、当該刃先交換型切削チップの工具寿命は飛躍的に延長される。加えて、切削速度を高める等のより過酷な使用環境にも耐え得る機能を発揮するという利点を有し、これを好ましくは本体の全面に形成することにより、この利点をより有効に享受することができる。このような基層12の厚み2以上の層として形成される場合は全体の厚みは、0.05μm以上20μm以下であることが好ましい。厚みが0.05μm未満では耐摩耗性の向上が見られず、逆に20μmを超えても大きな耐摩耗性の改善が認められないことから経済的に有利ではない。しかし、経済性を無視する限りその厚みは20μm以上としても何等差し支えなく、本発明の効果は示される。このような厚みの測定方法としては、たとえば刃先交換型切削チップを切断し、その断面をSEM走査型電子顕微鏡を用いて観察することにより測定することができる。<使用状態表示層>本発明の使用状態表示層13は、たとえば図2や図5に示したように、上記逃げ面3上であって、かつ上記刃先稜線4から0.2mm以上4.0mm未満の距離刃先稜線に対する垂直方向の距離とするをもって広がった領域A1を除く領域A2の全面または部分の上記基層上に形成されるとともに、上記すくい面2上であって、かつ上記刃先稜線4から0.2mm以上4.0mm未満の距離刃先稜線に対する垂直方向の距離とするをもって広がった領域B1を除く領域B2の全面または部分の上記基層上に形成されていることを特徴としている。なお、ここで刃先稜線は、逃げ面上の基層の表面とすくい面上の基層の表面とが交差する稜上述のように刃先処理加工がされている場合は仮定的な稜である。しかし、基層の厚みは、刃先交換型切削チップ全体の厚みに比べて非常に小さくなるため、実質的にこの刃先稜線の位置を特定するに際してこの基層の厚みを考慮するか否かは問題となるものではなく、刃先交換型切削チップの外郭を基準として特定すれば通常は十分である。本発明者の研究によれば、上記の領域A1および領域B1において被削材の溶着が顕著に生じることが判明した。本発明は、この領域A1および領域B1以外の領域A2および領域B2の全面または部分に使用状態表示層を形成することにより被削材の溶着を有効に防止し、以って切削加工後の被削材の外観および表面平滑性が阻害されることを防止しつつ、目視容易な状態で注意喚起機能を付与せしめたという優れた効果を発揮するものである。刃先稜線からの上記距離が0.2mm未満では、被削材の溶着が生じるため上記のような優れた効果が示されなくなる。またその距離が4.0mmを超えると、切削条件等にもよるが切削による使用状態表示層の変色効果が十分に示されなくなることがある。好ましくは、上記距離の下限は、刃先交換型切削チップの厚みが2mm~8mmの場合、0.3mm以上であり、より好ましくは0.5mm以上である。また、その上限は、刃先交換型切削チップの厚みが2mm~8mmの場合、好ましくは2.5mm未満であり、より好ましくは2.0mm未満である。これらの距離は、このような範囲内において、適宜刃先交換型切削チップの大きさに応じて選択することが好ましい。なお、上記領域A1と上記領域B1とを規定する距離すなわち0.2mm以上4.0mm未満という距離は、両領域間で同一であっても良いし、異なっていても良い。このようにして、少なくとも上記領域A2および領域B2それぞれの20以上の領域に使用状態表示層を形成させるようにすることが好ましく、より好ましくは50以上、さらに好ましくは80以上の領域に使用状態表示層を形成させることが好適である。これにより、被削材の溶着を防止しつつ、十分な注意喚起機能を提供することができる。このような使用状態表示層13は、公知の化学的蒸着法、または物理的蒸着法スパッタリング法を含むにより形成することができ、その形成方法は何等限定されるものではない。なお、上記において領域A2の全面または部分、領域B2の全面または部分と規定したのは、刃先稜線の一部のみが切削に関与するような場合においては、その切削に関与する部分に近接した部分にのみ使用状態表示層を配置させるだけで注意喚起機能は達成され、必ずしも上記領域A2および領域B2の全面を覆うように、あえて大面積を占める使用状態表示層を形成させる必要はないためである。したがって、このような使用状態表示層13は、上記領域A2および領域B2の全面に対して形成される場合だけではなく、それぞれの領域の一部分のみに形成される場合が含まれる。また、上記0.2mm以上4.0mm未満という距離は、切削に関与する部位での平均値を示すものとする。なぜなら、工業的に製造する場合、この距離を一定に保つことすなわち、領域A1および領域B1のどの部分においてもこの距離を正確に同一の数値とすること、換言すれば刃先稜線に対して完全に平行な状態として領域A1および領域B1をとることは困難だからである。ここで該平均値は、該領域A1および領域B1に含まれる任意の領域をそれぞれ選択し、その領域の単位長さ刃先稜線に対して平行方向に1mmとするあたりの面積をその単位長さで除した値とする。また、当該使用状態表示層が形成されている部分該領域A2および領域B2と形成されていない部分該領域A1および領域B1との境界は、当該境界の近傍部を電子顕微鏡および/または金属顕微鏡で観察することにより、単位面積100μm×100μmに占める使用状態表示層の面積が80以上となる場合に使用状態表示層が形成されているものとみなすものとする。本実施の形態では、使用状態表示層13は黄色または黄銅色金色の外観を呈する窒化チタン層である。これに対して、その下層の基層12はAl2O3基層中の最外層による黒色または黒ずんだ色である。なお、このような使用状態表示層13は、上記基層12に比し摩耗し易い層であることが好ましい。切削加工時に削除されやすく、下層の基層12が露出することにより、その部分が使用されていることを容易に表示することができるからである。また、上記の領域A2および領域B2以外に形成された使用状態表示層を除去することにより刃先交換型切削チップ自体を製造することを容易化することにもつながる。このように使用状態表示層13は、上記基層12と異なる色を呈するものであり、上記のような特定部位に形成することにより、結果的に刃先稜線周辺部とそれ以外の領域との間で大きな色コントラストが生じるようにされる。なぜなら刃先稜線周辺部の表面には、上述の通り、耐摩耗層としての基層12が形成されるからである。そして、このように使用状態表示層13が上記領域A1および領域B1を除く領域A2および領域B2の全面または部分の上記基層12上に形成されることにより、切削加工時においてこの使用状態表示層13が被削材に溶着し、被削材の外観および表面平滑性を害することがなく、以ってこのようなデメリットを伴うことなく注意喚起機能を示すことができる。なお、このような使用状態表示層13は、単層で形成することができるとともに複数の層を積層して形成することもできる。ここで、このような使用状態表示層13は、元素周期律表のIVa族元素、Va族元素、VIa族元素、Al、Si、Cu、Pt、Au、Ag、Pd、Fe、CoおよびNiからなる群から選ばれる少なくとも1種の金属元素またはその金属を含む合金によって形成されるか、または元素周期律表のIVa族元素、Va族元素、VIa族元素、AlおよびSiからなる群から選ばれる少なくとも1種の元素と、炭素、窒素、酸素およびホウ素からなる群から選ばれる少なくとも1種の元素とにより構成される化合物によって形成される1または2以上の層である。これらはいずれも鮮やかな色彩を有し、工業的にも容易に製造することができるため好ましい。特に、2以上の層が積層される場合は、最外層として上記のような構成のものが形成されていることが好ましい。そして、このような使用状態表示層は、その最外層が元素周期律表のIVa族元素、Va族元素、VIa族元素、Al、Si、Cu、Pt、Au、Ag、Pd、Fe、CoおよびNiからなる群から選ばれる少なくとも1種の金属、または元素周期律表のIVa族元素、Va族元素、VIa族元素、AlおよびSiからなる群から選ばれる少なくとも1種の元素と、炭素、窒素、酸素およびホウ素からなる群から選ばれる少なくとも1種の元素とにより構成される化合物によって形成される層で構成されることが特に好ましい。当該化合物は、黄色、ピンク色、黄銅色、金色等特に鮮やかな色を呈し、意匠性に優れるとともに基層との間で明瞭なコントラストを形成することができるからである。なお、使用状態表示層が一層のみで形成される場合にはその層が最外層となる。このような使用状態表示層は、より具体的には上記のようなTiNの他、たとえばTiC、TiCN、TiCNO、TiB2、TiBN、TiBNO、TiCBN、ZrC、ZrO2、HfC、HfN、TiAlN、AlCrN、CrN、VN、TiSiN、TiSiCN、AlTiCrN、TiAlCN、Al2O3、ZrCN、ZrCNO、AlN、AlCN、ZrN、TiAlC、Cr、Al等の元素金属または化合物により形成することができる。また使用状態表示層13は、強力な耐摩耗性の改善の機能を持つものでなくすなわち摩耗し易い層であることが好ましく、耐摩耗性は基層より劣る、かつ比較的薄い厚みを有する。好ましい厚み使用状態表示層が2層以上で形成される場合は全体の厚みは0.05μm以上2μm以下であり、さらに好ましくは0.1μm以上0.5μm以下である。0.05μm未満では、所定部位に均一に被覆することが工業的に困難となり、このためその外観に色ムラが発生し外観を害することがある。また、2μmを超えても使用状態表示層としての機能に大差なく、却って経済的に不利となる。この厚みの測定方法としては、上記基層と同様の測定方法を採用することができる。<面粗度Ra>本発明の上記領域A1および領域B1は、被削材の溶着を阻止するために平滑なものとすることが特に好ましい。このような表面平滑性は、上記領域A1および領域B1の表面を機械的処理、たとえば、ブラシ操作またはブラスト加工サンドブラストを行なうことにより得ることができる。このような機械的処理は、通常基層上に形成された使用状態表示層を除去する場合に行なわれるが、上記領域A1および領域B1の表面に対して独立した処理操作として行なうことも可能である。なお、上記平滑性は、このような機械的処理だけではなく、たとえば化学的処理や物理的処理によっても得ることができる。特に、ブラスト法を採用すれば、上述のように同時に圧縮残留応力を付与することができるため好ましい。そして本発明者の研究によれば、上記領域A1の面粗度RaをA1μm、上記領域A2の面粗度RaをA2μm、上記領域B1の面粗度RaをB1μm、上記領域B2の面粗度RaをB2μmとした場合、1.0>A1/A2かつ1.0>B1/B2という関係が成立する場合に特に良好な耐被削材溶着性が得られることが認められている。より好ましくは、0.8>A1/A2、0.8>B1/B2、さらに好ましくは0.6>A1/A2、0.6>B1/B2である。ここで上記面粗度Raは、表面粗さを表す数値の一種であり、算術平均高さと呼ばれるものであるJISB0601:2001。その測定方法は特に限定されるものではなく、公知の測定方法がいずれも採用できる。たとえば、接触法たとえば触針法等であっても、非接触法たとえばレーザー顕微鏡法等であってもよく、またあるいは刃先交換型切削チップの断面を顕微鏡で直接観察する方法であってもよい。<刃先交換型切削チップの製造方法>本発明の刃先交換型切削チップの製造方法は、本体と、該本体上に形成された基層と、該基層上の部分に形成された使用状態表示層とを有する刃先交換型切削チップの製造方法であって、該本体上に基層を形成するステップと、該基層上に該基層と異なる色の使用状態表示層を形成するステップと、該本体の逃げ面上であって、かつ刃先稜線から0.2mm以上4.0mm未満の距離をもって広がった領域A1を少なくとも含む領域と、該本体のすくい面上であって、かつ刃先稜線から0.2mm以上4.0mm未満の距離をもって広がった領域B1を少なくとも含む領域とに対して、そこに形成されている上記使用状態表示層を除去するステップと、を含むことを特徴とするものである。そして、この使用状態表示層を除去するステップは、大きな圧縮残留応力を簡便に導入できるという点よりこの使用状態表示層をブラスト法により除去するものとすることが特に好ましい。このような製造方法を採用することにより、本体と、該本体上に形成された基層と、該基層上の部分に形成された使用状態表示層とを有する刃先交換型切削チップであって、この使用状態表示層は、上記逃げ面上であって、かつ上記刃先稜線から0.2mm以上4.0mm未満の距離をもって広がった領域A1を除く領域A2の全面または部分の上記基層上に形成されるとともに、上記すくい面上であって、かつ上記刃先稜線から0.2mm以上4.0mm未満の距離をもって広がった領域B1を除く領域B2の全面または部分の上記基層上に形成されており、上記領域A1および上記領域B1は、上記基層が表面に露出しており、かつその露出している基層を構成する少なくとも一層は、上記領域A1および上記領域B1のいずれか一方または両方において圧縮残留応力を有している刃先交換型切削チップを極めて生産効率良く製造することができる。このように使用状態表示層13は、刃先交換型切削チップ1の製造の際に一旦基層12の上に形成されるが、その後領域A1と領域B1とを少なくとも含む領域から取り除かれる。これにより、上記領域A1および領域B1と、それら以外の領域使用状態表示層が除去されていない領域との間で、上記のような大きな色コントラストを持った刃先交換型切削チップを製造することができる。上記のように使用状態表示層13を除去する方法としては、ブラスト法を採用することができる。ブラスト法を採用することにより、上述の通り、基層12に対して圧縮残留応力を同時に付与することができるとともに、露出した基層12の表面を平滑にする効果を得ることができる。なお、使用状態表示層13を除去する方法として上記のようなブラスト法を採用せずブラシ法が採用される場合は、上記のように露出している基層12を構成する少なくとも一層が上記領域A1および上記領域B1のいずれか一方または両方において圧縮残留応力を有するようにショットピーニング法、バレル法、イオン注入法等を採用してその部分に圧縮残留応力を付与することが必要である。ブラシ法により、圧縮残留応力を付与することはできないからである。さらに本発明の刃先交換型切削チップの製造方法は、上記領域A1および領域B1に対して、平滑性処理を施すステップ上記使用状態表示層を除去するステップと同時に行なわれる場合を含むを含むことができる。上記領域A1の面粗度RaをA1μm、上記領域A2の面粗度RaをA2μm、上記領域B1の面粗度RaをB1μm、上記領域B2の面粗度RaをB2μmとした場合、1.0>A1/A2かつ1.0>B1/B2という関係が成立するように、このような平滑性処理を施すことが好ましい。これにより、切削加工後の被削材の外観および表面平滑性を担保することが可能となるからである。このような平滑性処理としては、上記のブラスト法の他、各種の化学的方法、物理的方法または機械的方法を採用することができる。たとえば、ブラスト法とともにブラシ法を併用することができる。<作用等>以上述べた刃先交換型切削チップ1は、図2に示すように未使用状態では無傷のままであるすくい面2および逃げ面3を有する。特に上記領域A1および領域B1を除く領域A2および領域B2の全面または部分はなお元の使用状態表示層13の色を有し、それによって刃先稜線4が未使用であることを示す。たとえば、その領域A2および領域B2の全面または部分がTiNでコーティングされている場合は、この領域A2および領域B2の使用状態表示層13の部分は、未使用状態では輝く黄銅色金色になっている。これに対して上記領域A1および領域B1は基層12であるAl2O3が表面に露出し、刃先交換型切削チップの代表的な色である比較的黒ずんだ色またはほぼ黒色の外観を呈する。以下の説明のために、刃先交換型切削チップ1は切削工具の工具本体に取付けられており、複数の刃先稜線4のうちのいずれか一の刃先稜線が最初に使用される刃先稜線を成す場合を考える。切削工具が使用されると直ちにその一の刃先稜線4が被削材5に接触し、被削材5を切削加工し始める。特に、その刃先稜線4周辺部である領域A1および領域B1では基層12により刃先交換型切削チップ1の摩耗は少ない。ところが、刃先稜線4による切削が開始すると、この刃先稜線4に隣接する区域領域A1および領域B1を除く領域A2および領域B2の使用状態表示層13が変色して比較的大きな初期変化を生じる。変色した区域では使用状態表示層13とは別の色になり、場合によってはこれより遙かに黒ずんだ基層12が見えるようになる。このため、図3に示すように刃先稜線4に続いて黒ずんで変色した変色区域9、10が上記領域A2および領域B2の各々に生じる。この変色区域9、10は直ちにかつ容易に識別され、注意喚起機能を示す。この変色は、上記のように基層12が露出することにより生じるものの他、熱に原因する変化、たとえば、酸化現象の結果起こるものであっても良い。たとえば、図3に示したようにこの刃先稜線4に隣接する区域の使用状態表示層13が、焼もどし色を呈することによって、ここに変色区域9、10が形成される。これは刃先稜線4による被削材の切削加工の結果起こる刃先稜線近傍の温度上昇に由来するものである。刃先交換型切削チップ1を長時間の使用の後切削位置を変更させた後においては、図4に示す外観を呈するようになるが、最初の数分の切削作業の後に早くも図3に示す外観に達するから、たとえば一の刃先稜線4は既に使用されたが、別の刃先稜線4はまだ全く未使用であることを取扱者は一見して確認することができる。この別の刃先稜線4が初めて使用されると、図4に示す外観を呈する。この場合、この別の刃先稜線4に隣接する区域の使用状態表示層13が変色し、変色区域14、15を生じることによりこの別の刃先稜線4が使用されたことを示す。なお、図2~4に示されている刃先交換型切削チップ1は、4個の使用可能な刃先稜線4を有するスローアウェイ刃先交換型切削チップである。この複数の刃先稜線4の内のどれが既に使用され、どれがまだ使用されていないかが使用状態表示層13の色によって一目で分かる。従って、このような刃先交換型切削チップを装備した切削工具の保守は特に簡単に行なうことができる。上述のように、刃先交換型切削チップ1には、基層12と使用状態表示層13から成る複合のコーティング11が施されている図5。なお、使用状態表示層は上記領域A2および領域B2に形成されるが、たとえばISO規格SNGN120408等のような一般的な刃先交換型切削チップでは上面または底面がすくい面となり、縦使い等と呼ばれる前者以外の例外的な刃先交換型切削チップでは側面がすくい面となる。使用状態表示層13は、隣接する刃先稜線4を短時間でも使用するとこの使用状態表示層13に明瞭な痕跡が残って、この使用状態表示層13が変色乃至は変質する。このように使用状態表示層13は非常に敏感であるから、その下にある別色の層または材料すなわち基層が見えるようになることがある。このようにして使用状態表示層13の作用により、明瞭な色コントラストまたは明るさコントラストが生じ、使用した刃先稜線を直ちに簡単に識別することができる。上記領域A2および領域B2の全面または部分にこのように摩擦的に不利かもしれないコーティングを施すことにより、これを上記領域A1および領域B1に施す場合よりも、被削材の外観および表面平滑性を害することがないため、この領域A2および領域B2の全面または部分を使用状態表示面として利用することが特に有利であることが判明した。さらに加えて、使用状態表示層が領域A2および領域B2の全面または部分に形成されていることにより、このような刃先交換型切削チップを収納ケースに収納した状態や、作業台に置かれている状態においても、いずれの刃先稜線が使用済かということを極めて容易に識別することができるという優れた機能を有している。以下、実施例を挙げて本発明をより詳細に説明するが、本発明はこれらに限定されるものではない。<実施例1>87質量のWC、2.0質量のTiC、2.0質量のTaC、1.0質量のNbCおよび8.0質量のCoからなる組成の超硬合金粉末をプレスし、続けて真空雰囲気中で1400°C、1時間焼結し、その後平坦研磨処理および刃先稜線に対してSiCブラシによる刃先処理すくい面側から見て0.05mm幅のホーニングを施すを行なうことにより、切削チップCNMG120408N-UX住友電工ハードメタル株製の形状と同形状の超硬合金製チップを作製し、これを本体とした。この本体は、表面に脱β層が15μm形成されており、2つの面がすくい面となり、4つの面が逃げ面となるとともに、そのすくい面と逃げ面とは刃先稜線上記の通り刃先処理がされているので仮定的な稜となっているを挟んで繋がるものであった。刃先稜線は、計8つ存在した。この本体の全面に対して、下層から順に下記の層を公知の熱CVD法により形成した。すなわち、本体の表面側から順に、0.6μmのTiN、4.6μmのTiCNMT-CVD法により形成、2.2μmのαアルミナα-Al2O3そして最外層として0.5μmのTiNをコーティングした総膜厚7.9μm。このコーティングコーティングNo.1とするにおいて、0.6μmのTiN本体表面側のものと4.6μmのTiCNと2.2μmのαアルミナα-Al2O3が基層であり、最外層の0.5μmのTiNが使用状態表示層である。以下同様にして、このコーティングNo.1に代えて下記の表1に記載したコーティングNo.2~7をそれぞれ本体の全面に対して被覆した。上記表1において、基層は左側のものから順に本体の表面上に積層させた。また各層は、コーティングNo.7のCrN層を除き、全て公知の熱CVD法により形成したMT-CVDの表示のあるものはMT-CVD法成膜温度900°Cにより形成し、HT-CVDの表示のあるものはHT-CVD法成膜温度1000°Cにより形成した。該CrN層はイオンプレーティング法により形成した。そしてこれらのコーティングを施した本体に対して、公知のブラスト法研磨材粒子:アルミナサンド120番平均粒径100μm、圧力:0.3MPaを用いて次の7種類の処理方法A~Gを各々実施した。なお、各処理方法において使用状態表示層を残したい部位には、治具を用いてマスキングを行なった。処理方法Aコーティングに対してブラスト法による処理を行なわなかった。したがって、本体の表面は、全面において使用状態表示層の色たとえばコーティングNo.1の場合はTiNの色である金色を呈した。処理方法Bコーティングに対して、刃先稜線を含むすくい面の使用状態表示層をブラスト法により除去した。したがって、刃先稜線を含む逃げ面の全面は使用状態表示層の色たとえばコーティングNo.1の場合はTiNの色である金色を呈し、すくい面は基層の色たとえばコーティングNo.1の場合はAl2O3の色である黒色を呈した図6参照。なお、図6では使用状態表示層13がすくい面2に回り込むことなくその手前で止まっているが、すくい面2まで回り込むように形成される場合も本処理方法の態様に含まれる。処理方法Cコーティングに対して、刃先稜線を含む逃げ面全面の使用状態表示層をブラスト法により除去した。したがって、すくい面は使用状態表示層の色たとえばコーティングNo.1の場合はTiNの色である金色を呈し、刃先稜線を含む逃げ面全面は基層の色たとえばコーティングNo.1の場合はAl2O3の色である黒色を呈した図7参照。なお、図7では使用状態表示層13が逃げ面3に回り込むことなくその手前で止まっているが、逃げ面3まで回り込むように形成される場合も本処理方法の態様に含まれる。処理方法Dコーティングに対して、逃げ面上であって、刃先稜線から0.5~0.9mmの距離をもって広がった領域A1、およびすくい面上であって、刃先稜線から0.5~0.9mmの距離をもって広がった領域B1の使用状態表示層をブラスト法により除去した。したがって、逃げ面上であって、かつ刃先稜線から0.5~0.9mmの距離をもって広がった領域A1を除く領域A2、およびすくい面上であって、かつ刃先稜線から0.5~0.9mmの距離をもって広がった領域B1を除く領域B2は使用状態表示層の色たとえばコーティングNo.1の場合はTiNの色である金色を呈し、逃げ面上であって、刃先稜線から0.5~0.9mmの距離をもって広がった領域A1およびすくい面上であって、刃先稜線から0.5~0.9mmの距離をもって広がった領域B1は基層の色たとえばコーティングNo.1の場合はAl2O3の色である黒色を呈した図5。なお、上記距離0.5~0.9mmは平均値を示すものであるが、この平均値をこのように範囲をもって表示したのは、マスキングはできる限り高精度に行なったがブラストの回り込み等によりその距離を一定に保つことは困難であり誤差を排除できなかったためである。因みに、図8は本実施例の刃先交換型切削チップの鋭角コーナー部の1つを示す概略平面図であり、図9は図8のIX-IX線概略断面図すなわち該鋭角コーナー部を2等分した位置における概略断面図であるが、この図9に相当する部位以下、この部位をR/2部位というにおける上記領域A1の距離は0.6mmであり、領域B1の距離は0.7mmであったただし、図9におけるA1、A2、B1、B2の表示は、後述の処理方法Eの場合を表している。また、数値の単位はmmである。なお、このようなR/2部位は複数存在するが、その全てのR/2部位において上記領域A1および領域B1の距離が各々完全に同一となるものではなく、上記の数値はそのうちの一つのR/2部位の数値を示すものである以下の処理方法E、Fおよび表面粗度の測定において同様の意味を示す。処理方法Eコーティングに対して、逃げ面上であって、刃先稜線から0.2~0.7mmの距離をもって広がった領域A1、およびすくい面上であって、刃先稜線から1.5~2.2mmの距離をもって広がった領域B1の使用状態表示層をブラスト法により除去した。したがって、逃げ面上であって、かつ刃先稜線から0.2~0.7mmの距離をもって広がった領域A1を除く領域A2、およびすくい面上であって、かつ刃先稜線から1.5~2.2mmの距離をもって広がった領域B1を除く領域B2は使用状態表示層の色たとえばコーティングNo.1の場合はTiNの色である金色を呈し、逃げ面上であって、刃先稜線から0.2~0.7mmの距離をもって広がった領域A1およびすくい面上であって、刃先稜線から1.5~2.2mmの距離をもって広がった領域B1は基層の色たとえばコーティングNo.1の場合はAl2O3の色である黒色を呈した図5。なお、上記距離0.2~0.7mmおよび1.5mm~2.2mmはいずれも平均値を示すものであるが、この平均値をこのように範囲をもって表示したのは、上記処理方法Dと同じ理由による。因みに、R/2部位における上記領域A1の距離は0.3mmであり、領域B1の距離は2.0mmであった。処理方法Fコーティングに対して、逃げ面上であって、刃先稜線から0.4~2.8mmの距離をもって広がった領域A1、およびすくい面上であって、刃先稜線から1.5~2.9mmの距離をもって広がった領域B1の使用状態表示層をブラスト法により除去した。したがって、逃げ面上であって、かつ刃先稜線から0.4~2.8mmの距離をもって広がった領域A1を除く領域A2、およびすくい面上であって、かつ刃先稜線から1.5~2.9mmの距離をもって広がった領域B1を除く領域B2は使用状態表示層の色たとえばコーティングNo.1の場合はTiNの色である金色を呈し、逃げ面上であって、刃先稜線から0.4~2.8mmの距離をもって広がった領域A1およびすくい面上であって、刃先稜線から1.5~2.9mmの距離をもって広がった領域B1は基層の色たとえばコーティングNo.1の場合はAl2O3の色である黒色を呈した図5。なお、上記距離0.4~2.8mmおよび1.5mm~2.9mmはいずれも平均値を示すものであるが、この平均値をこのように範囲をもって表示したのは、上記処理方法Dと同じ理由による。因みに、R/2部位における上記領域A1の距離は1.0mmであり、領域B1の距離は2.0mmであった。処理方法Gコーティングに対して、本体表面全面の使用状態表示層をブラスト法により除去した。したがって、本体表面の全面すくい面および逃げ面の両面は基層の色たとえばコーティングNo.1の場合はAl2O3の色である黒色を呈した。このようにして、以下の表2~表4に記載した49種類の刃先交換型切削チップNo.1~No.49を製造した。No.4、5、6、11、12、13、18、19、20、25、26、27、32、33、34、39、40、41、46、47および48が本発明の実施例であり、それ以外のものは比較例である。そして、これらの刃先交換型切削チップNo.1~49について、下記条件で旋削切削試験を行ない、被削材の面粗度と刃先交換型切削チップの逃げ面摩耗量を測定した。また、30分切削後の刃先への被削材の溶着状態、被削材加工面の状態、および刃先稜線の使用状態の識別性をそれぞれ観察した。その結果を以下の表2~表4に示す。なお、被削材の面粗度Rz;JISB0601:2001は、小さい数値のもの程、平滑性が良好であることを示し、逃げ面摩耗量は、小さい数値のもの程、耐摩耗性に優れていることを示している。また、刃先への被削材の溶着量が多い程、被削材の面粗度が悪化することを示し、被削材加工面の状態は鏡面に近い程、良好であることを示している。旋削切削試験の条件被削材:SCM415切削速度:115m/min送り:0.135mm/rev.切込み:1.2mm切削油:無し切削時間:30分表2~表4中、の印を付したものが本発明の実施例である。なお、基層の最外層はコーティングの種類に拘わらず全て黒色であり、使用状態表示層はTiNが金色であり、ZrNが白金色であり、TiCNはピンク色であり、CrNは銀色である。また、残留応力は、領域A1であって、刃先稜線から0.3mmの距離を有する地点10点の平均値を上記のsin2ψ法により求めた結果を示している。なお、この残留応力の測定は、コーティングNo.1、4、5、6、7についてはα-Al2O3層を、コーティングNo.2、3についてはκ-Al2O3層をそれぞれ測定した。表2~表4より明らかなように、本発明の実施例である刃先交換型切削チップNo.4、5、6、11、12、13、18、19、20、25、26、27、32、33、34、39、40、41、46、47および48は、刃先稜線の使用状態の識別が容易で極めて注意喚起機能に優れるものであり、且つ刃先に被削材が溶着することもなく、切削後の被削材の状態も鏡面に近いものであり被削材の面粗度にも優れるものであった。なお、上記領域A1の面粗度RaをA1μm、上記領域A2の面粗度RaをA2μm、上記領域B1の面粗度RaをB1μm、上記領域B2の面粗度RaをB2μmとした場合、これらの本発明の実施例の刃先交換型切削チップではすべて0.8>A1/A2かつ0.8>B1/B2であった測定方法は後述のNo.5についてのものと同様とした。これに対して、刃先交換型切削チップNo.1、2、8、9、15、16、22、23、29、30、36、37、43および44は、刃先稜線の使用状態の識別は可能であるものの、刃先に被削材が多量に溶着し、且つ切削後の被削材は白濁し、被削材の面粗度も劣っていた。また、刃先交換型切削チップNo.3、10、17、24、31、38および45は、上記刃先交換型切削チップNo.1、2、8、9、15、16、22、23、29、30、36、37、43および44と比較すれば相当程度被削材の溶着量は低減されていたが、すくい面において若干の溶着があった。刃先交換型切削チップNo.7、14、21、28、35、42および49は、切削後の被削材の状態は良好であるものの、刃先稜線の使用状態の判別が困難であり、注意喚起機能を有さないものであった。一方、上記で製造した刃先交換型切削チップNo.34と同様の製造方法において、上記領域A1および領域B1に対してブラストの処理条件処理時間およびワーク刃先交換型切削チップとノズルとの距離を変えることにより異なったブラスト法による処理を実施したり、あるいはブラスト法に代えてブラシ法800のSiCブラシ使用による処理を実施することにより、No.34-2~No.34-7の刃先交換型切削チップを得た。すなわち、これらの刃先交換型切削チップNo.34およびNo.34-2~No.34-7は、上記領域A1および領域B1において異なった残留応力を有している。なお、この残留応力は、上記と同様にして測定した。また同様にして、刃先交換型切削チップNo.40についても、上記領域A1および領域B1において異なった残留応力を付与した、以下の表5に示す刃先交換型切削チップNo.40-2~No.40-7を得た。そして、これらの刃先交換型切削チップについて、上記と同条件による旋削切削試験を行ない逃げ面摩耗量を測定するとともに、以下の条件による断続切削試験を行ない刃先が欠損するまでの衝撃回数を測定した。それらの結果を以下の表5に示す。この衝撃回数が多いもの程、靭性耐欠損性に優れていることを示している。断続切削試験の条件被削材:SCM4404本溝入り丸棒切削速度:185m/min切込み:1.5mm送り:0.34mm/rev.湿式/乾式:湿式表5より明らかなように、上記領域A1および領域B1のいずれか一方または両方において、基層を構成する少なくとも1層が圧縮残留応力を有すると優れた靭性が示されることが分かる。しかも、この圧縮残留応力が大きくなる程より優れた靭性が示されるとともに、上記領域A1および領域B1の両方において圧縮残留応力が付与される場合にもより優れた靭性が示されることが分かる。以上の結果、本発明の実施例である刃先交換型切削チップが、各比較例の刃先交換型切削チップに比し、優れた効果を有していることは明らかである。なお、本実施例は、チップブレーカが形成されている刃先交換型切削チップの場合について示したが、チップブレーカが形成されていない刃先交換型切削チップに対しても有効である。一方さらに、上記で製造した刃先交換型切削チップNo.5と同様の製造方法において、上記領域A1および領域B1に対してブラストの程度処理時間およびワーク刃先交換型切削チップとノズルとの距離を変えてブラスト法による処理を実施し、上記領域A1、領域A2、領域B1および領域B2の面粗度Raを表6のものとする本発明の刃先交換型切削チップNo.5-2、No.5-3およびNo.5-4を製造した。なお、面粗度Raはレーザー顕微鏡VK-8510、株キーエンス製により測定した。測定箇所は上記R/2部位とし、上記領域A1については刃先稜線からの距離が領域A1の距離幅の1/2となる地点すなわち領域A1の中央部とし、上記領域A2については領域A1と領域A2の境界線から領域A2側に上記領域A1の距離幅の1/2に等しくなる距離だけ入った地点とした。同じく、上記領域B1については刃先稜線からの距離が領域B1の距離幅の1/2となる地点すなわち領域B1の中央部とし、上記領域B2については領域B1と領域B2の境界線から領域B2側に上記領域B1の距離幅の1/2に等しくなる距離だけ入った地点とした。また、測定距離は100μmとした。そして、これらの刃先交換型切削チップNo.5、No.5-2、No.5-3およびNo.5-4について上記と同条件による旋削切削試験を行ない、被削材の面粗度Rzを上記と同様にして測定した。その結果を表6に示す。表6より明らかなように、上記領域A1、領域A2、領域B1および領域B2の面粗度RaをそれぞれA1μm、A2μm、B1μmおよびB2μmとした場合、A1/A2およびB1/B2の値が小さくなる程被削材の面粗度Rzはより良好なものとなった。これらの結果より、刃先交換型切削チップにおいて被削材との間で溶着現象を抑制し、被削材の外観が阻害されることを防止するためには、上記領域A1、領域A2、領域B1および領域B2の面粗度RaをそれぞれA1μm、A2μm、B1μmおよびB2μmとした場合、1.0>A1/A2かつ1.0>B1/B2とすることが有効であり、このA1/A2およびB1/B2の値をさらに小さくして、0.8>A1/A2かつ0.8>B1/B2、さらに0.6>A1/A2かつ0.6>B1/B2とすることがより有効となる。なお、コーティングNo.7において、使用状態表示層としてCrNに代えて公知のスパッタリング法を用いて金属Crまたは金属Alを同膜厚でコーティングすることを除き他は全て同様にして刃先交換型切削チップを製造し、上記と同様の処理を行なうとともに同様の旋削切削試験を行なったところ、上記刃先交換型切削チップNo.43~49と同様の結果が得られることを確認した。なお、金属Crまたは金属Alからなる使用状態表示層の色はいずれも銀色である。<実施例2>88質量のWC、2.0質量のTaCおよび10.0質量のCoからなる組成の超硬合金粉末をプレスし、続けて真空雰囲気中で1400°C、1時間焼結し、その後平坦研磨処理および刃先稜線に対してSiCブラシによる刃先処理すくい面側から見て0.05mm幅のホーニングを施すを行なうことにより、切削チップISO型番SPGN120408の形状の超硬合金製チップを作製し、これを本体とした。この本体は、表面に脱β層が形成されておらず、2つの面がすくい面となり、4つの面が逃げ面となるとともに、そのすくい面と逃げ面とは刃先稜線上記の通り刃先処理がされているので仮定的な稜となっているを挟んで繋がるものであった。刃先稜線は、計8つ存在した。この本体の全面に対して、下層から順に下記の層を公知の熱CVD法により形成した。すなわち、本体の表面側から順に、0.4μmのTiN、2.0μmのTiCNMT-CVD法により形成、2.1μmのαアルミナα-Al2O3そして最外層として0.5μmのTiNをコーティングした総膜厚5.0μm。このコーティングコーティングNo.8とするにおいて、0.4μmのTiN本体表面側のものと2.0μmのTiCNと2.1μmのαアルミナα-Al2O3が基層黒色であり、最外層の0.5μmのTiNが使用状態表示層金色である。以下同様にして、このコーティングNo.8に代えて下記の表7に記載したコーティングNo.9~13をそれぞれ本体の全面に対して被覆した。上記表7において、基層は左側のものから順に本体の表面上に積層させた。またコーティングNo.9~10は、コーティングNo.8と同様、全て公知の熱CVD法により形成した。コーティングNo.11~13については、公知のPVD法により形成した。そして、このコーティングを施した本体のそれぞれに対して、実施例1と同じ処理方法A~Gを各々実施することにより、以下の表8および表9に記載した42種類の刃先交換型切削チップNo.50~No.91を製造した。No.53、54、55、60、61、62、67、68、69、74、75、76、81、82、83、88、89および90が本発明の実施例であり、それ以外のものは比較例である。そして、これらの刃先交換型切削チップNo.50~91について、下記条件でフライス切削試験を行ない、被削材の面粗度と刃先交換型切削チップの逃げ面摩耗量を測定した。その結果を以下の表8および表9に示す。被削材の面粗度Rz;JISB0601:2001は、小さい数値のもの程、平滑性が良好であることを示し、逃げ面摩耗量は、小さい数値のもの程、耐摩耗性に優れていることを示している。フライス切削試験の条件被削材:FC250切削速度:173m/min送り:0.275mm/rev.切込み:1.2mm切削油:無し切削距離:10mなお、この試験はカッターに各刃先交換型切削チップを1枚だけ取り付けることにより行なった。表8および表9中、の印を付したものが本発明の実施例である。なお、基層の最外層はコーティングの種類に拘わらず全て黒色であり、使用状態表示層はTiNが金色であり、TiCNはピンク色である。また、残留応力は、領域A1であって、刃先稜線から0.3mmの距離を有する地点10点の平均値を上記のsin2ψ法により求めた結果を示している。なお、この残留応力の測定は、コーティングNo.8、11についてはα-Al2O3層を、コーティングNo.9、10、12についてはκ-Al2O3層を、コーティングNo.13についてはTiAlN層をそれぞれ測定した。表8および表9より明らかなように、本発明の実施例である刃先交換型切削チップNo.53、54、55、60、61、62、67、68、69、74、75、76、81、82、83、88、89および90は、刃先稜線の使用状態の判別が容易で極めて注意喚起機能に優れるものであり、且つ刃先に被削材が溶着することもなく、切削後の被削材の状態も鏡面に近いものであり被削材の面粗度にも優れるものであった。なお、上記領域A1の面粗度RaをA1μm、上記領域A2の面粗度RaをA2μm、上記領域B1の面粗度RaをB1μm、上記領域B2の面粗度RaをB2μmとした場合、これらの本発明の実施例の刃先交換型切削チップではすべて0.8>A1/A2かつ0.8>B1/B2であった測定方法は実施例1と同様とした。これに対して、刃先交換型切削チップNo.50、51、57、58、64、65、71、72、78、79、85および86は、刃先稜線の使用状態の判別は可能であるものの、刃先に被削材が多量に溶着し、且つ切削後の被削材は白濁し、被削材の面粗度も劣っていた。また、刃先交換型切削チップNo.52、59、66、73、80および87は、上記刃先交換型切削チップNo.50、51、57、58、64、65、71、72、78、79、85および86と比較すれば相当程度被削材の溶着量は低減されていたが、すくい面において若干の溶着があった。刃先交換型切削チップNo.56、63、70、77、84および91は、切削後の被削材の状態は良好であるものの、刃先稜線の使用状態の判別が困難であり、注意喚起機能を有さないものであった。一方、上記で製造した刃先交換型切削チップNo.53と同様の製造方法において、上記領域A1および領域B1に対してブラストの処理条件処理時間およびワーク刃先交換型切削チップとノズルとの距離を変えることにより異なったブラスト法による処理を実施したり、あるいはブラスト法に代えてブラシ法800のSiCブラシ使用による処理を実施することにより、No.53-2~No.53-8の刃先交換型切削チップを得た。すなわち、これらの刃先交換型切削チップNo.53およびNo.53-2~No.53-8は、上記領域A1および領域B1において異なった残留応力を有している。なお、この残留応力は、上記と同様にして測定した。また同様にして、刃先交換型切削チップNo.75についても、上記領域A1および領域B1において異なった残留応力を付与した、以下の表10に示す刃先交換型切削チップNo.75-2、No.75-3を得た。そして、これらの刃先交換型切削チップについて、上記と同条件によるフライス切削試験を行ない逃げ面摩耗量を測定するとともに、以下の条件による靭性切削試験を行ない逃げ面摩耗量を測定した。それらの結果を以下の表10に示す。靭性切削試験における逃げ面摩耗量が少ないもの程、靭性耐欠損性に優れていることを示している。靭性切削試験の条件被削材:SCM435スリット入り切削速度:300m/min切込み:1.5mm送り:0.40mm/rev.切削油:無し切削時間:5分No.53およびNo.53-2~No.53-810分No.75およびNo.75-2~No.75-3表10より明らかなように、上記領域A1および領域B1のいずれか一方または両方において、基層を構成する少なくとも1層が圧縮残留応力を有すると優れた靭性が示されることが分かる。しかも、この圧縮残留応力が大きくなる程より優れた靭性が示されるとともに、上記領域A1および領域B1の両方において圧縮残留応力が付与される場合にもより優れた靭性が示されることが分かる。以上の結果、本発明の実施例である刃先交換型切削チップが、各比較例の刃先交換型切削チップに比し、優れた効果を有していることは明らかである。以上のように本発明の実施の形態および実施例について説明を行なったが、上述の各実施の形態および実施例の構成を適宜組み合わせることも当初から予定している。今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。